(57)【特許請求の範囲】
【請求項１】
銅金属硝酸塩溶液、亜鉛金属硝酸塩溶液及びアルミニウム金属硝酸塩溶液で構成された基本触媒にＭｇ、Ｚｒ、Ｇａ、Ｃａ、又はこれの酸化物から選択された少なくとも一つの成分で成り立った助触媒を添加して作られた金属硝酸塩溶液及び炭酸ナトリウム溶液で製造されたメタノール合成触媒と、
ガンマアルミナにアルミニウムホスファート（ＡｌＰＯ４）を混合して製造された脱水触媒と、で構成されて、
前記メタノール合成触媒の基本触媒：助触媒の割合（重量比）は１９ないし９９：１であり、
前記脱水触媒中のガンマアルミナに対するアルミニウムホスファートの割合（重量比）は１：０．８２ないし１．２２であり、
前記メタノール合成触媒及び脱水触媒が１：０．４ないし０．６５の割合（重量比）で混合されたことを特徴とするジメチルエーテル製造用混合触媒。
【請求項２】
前記基本触媒はＣｕ（ＮＯ３）２３Ｈ２Ｏ、Ｚｎ（ＮＯ３）２６Ｈ２Ｏ及びＡｌ（ＮＯ３）３９Ｈ２Ｏを含むことを特徴とする請求項１に記載のジメチルエーテル製造用混合触媒。
【請求項３】
Ｃｕ（ＮＯ３）２３Ｈ２Ｏ、Ｚｎ（ＮＯ３）２６Ｈ２Ｏ及びＡｌ（ＮＯ３）３９Ｈ２Ｏで構成された基本触媒にＭｇ、Ｚｒ、Ｇａ、Ｃａ、又はこれの酸化物から選択された少なくとも一つの成分で成り立った助触媒を添加して作られた金属硝酸塩溶液と炭酸ナトリウム溶液がＰＨ７になるように混合させてメタノール合成触媒を製造する段階と、
ガンマアルミナにアルミニウムホスファートを混合して脱水触媒を製造する段階と、
前記メタノール合成触媒及び脱水触媒を１：０．４ないし０．６５の割合（重量比）で混合する段階と、を含んでおり、
前記メタノール合成触媒の基本触媒：助触媒の割合（重量比）は１９ないし９９：１であり、前記脱水触媒のガンマアルミナに対するアルミニウムホスファートの割合（重量比）は１：０．８２ないし１．２２であることを特徴とするジメチルエーテル製造用混合触媒の製造方法。
【請求項４】
請求項１による混合触媒の存在下で、水素、一酸化炭素及び二酸化炭素を含む合成ガスを、２００ないし３５０℃の反応温度、１０ないし８０気圧の反応圧力及び３，０００ないし１０，０００ｈ−１の空間速度で反応させることを特徴とするジメチルエーテルの製造方法。
【請求項５】
前記反応は気相の固定層反応器又は流動層反応器で行われることを特徴とする請求項４に記載のジメチルエーテルの製造方法。 
【発明の詳細な説明】
【技術分野】
【０００１】
本発明はジメチルエーテル（ＤＭＥ：ｄｉｍｅｔｈｙｌｅｔｈｅｒ）製造用触媒、これの製造方法及びこれを利用したジメチルエーテルの製造方法に関することで、もっと詳しくは、水素、一酸化炭素及び二酸化炭素を含む合成ガスからメタノールを合成してメタノールの脱水反応を通じてジメチルエーテルを製造することにおいてＣｕＯ-ＺｎＯ‐Ａｌ２０３系の基本触媒に触媒活性点で作用するＣｕ金属の高い分散度のために一つ以上の助触媒（ｐｒｏｍｏｔｅｒ）を添加したメタノール合成触媒とガンマアルミナにアルミニウムホスファート（ＡｌｕｍｉｎｕｍＰｈｏｓｐｈａｔｅ）を混合した脱水触媒を混合することで一酸化炭素の転換率とジメチルエーテルの生成量を向上させるジメチルエーテル製造用混合触媒、これの製造方法及びこれを利用したジメチルエーテルの製造方法に関する。
【背景技術】
【０００２】
ジメチルエーテルはその物理的、化学的特性がＬＰＧ（Liquefied Petroleum Gas：液化石油ガス）と似てあるが、むしろ多くの面でＬＰＧより優秀でエアロゾル推進剤、ディーゼル燃料の代替物質及び化学反応の中間体として使うことができて最近注目されている酸素含有化合物である。
【０００３】
ジメチルエーテルを合成する典型的な方法はメタノールを濃い硫酸触媒と反応させる方法であるが、この方法は硫酸を再生するのに多くの費用がかかるし、硫酸の特性上、反応中に生ずる水と反応して爆発を起こす危険があるので、費用と安全の面で多くの問題点がある。
【０００４】
このような短所を乗り越えながらジメチルエーテルを工業的規模で生産する主な方法は固定ベッド反応器（fixed bed reactor）で固体酸脱水触媒を利用してメタノールを脱水させてその生成物を蒸溜してエアロゾル分野で要求される程度の、高純度のジメチルエーテルを回収する方法がある。
【０００５】
しかし、ジメチルエーテルが一番注目されている用途であるディーゼル燃料の代替物質で使われるためにはより安値で供給されなければならないのに、酸触媒の存在下でメタノールの脱水反応を通じて得られるジメチルエーテルはメタノールを合成ガスから合成した後、これを酸触媒反応を通じて合成するのでメタノールより価格面でもっと高くて、熱力学的にメタノール合成反応はその特性上、転換率が制限される。
【０００６】
これを解決するためにメタノール合成触媒と脱水反応酸触媒を混合した混成触媒を使って合成ガスから直接ジメチルエーテルを合成する方法が開発された。
【０００７】
混成触媒を使うジメチルエーテル合成工程は脱水反応を通じて生成物であるメタノールが除去されて、脱水反応過程で生じた水が水性反応を通じて除去されて、触媒の特性が改善され一酸化炭素の転換率とジメチルエーテルの収率が増加するようになる。即ち、合成ガスから直接ジメチルエーテルを合成する反応過程で混成触媒上では同時に三種の類反応（メタノール合成反応、水性ガス転換反応及び脱水反応）が進行されて同時に進行される各反応は他の反応の問題点をお互いに補完して化学的に除去してくれる効果を現わす。
【０００８】
水素と炭素酸化物からジメチルエーテルを直接合成する方法を含む多くの製造方法が文献に発表されている。固定ベッド反応器からメタノール触媒及び脱水触媒を一緒に使って水素、一酸化炭素及び二酸化炭素を含む合成ガスから直接ジメチルエーテルを製造する方法が開示された特許文献として、ドイツ特許第２９１９３７号、アメリカ特許第５２５４５９６号、第４４１７０００号、第４１７７１６７号、第４３７５４２４号及び第４０９８８０９号、ＥＰ特許第１６４１５６号及び第４０９０８６号、イギリス特許第２０９３３６５号、第２０９７３８２号及び第２０９９３２７号、ドイツ特許第３２２０５４７号、第３２０１１５５号、第３１１８６２０号、第２７５７７８８号、及び第２３６２９４４号、デンマーク特許第６０３１／８７号、第２１６９／８９号、日本特許第４３３４４４５号、第３９９４８９号及び中国特許第１３５６１６３等が挙げられる。
【０００９】
メタノール合成反応の触媒では、銅金属を基本として亜鉛、アルミナ、クロム又はチタンなどの物質を利用して支持体を変化させるとか酸化物を様々な割合で混合した三相触媒が主に使われて、この触媒は水性反応及び逆水性反応にも活性を現わす。また、メタノールの脱水反応には酸触媒が主に使われて、その例ではアルミナ、ゼオライト、シリカ／アルミナ、金属塩、イオン交換樹脂、混合された金属酸化物などがある。前記混成触媒を使うジメチルエーテル合成工程では混成触媒中の助触媒の特性が反応物である合成ガスの転換及び生成物の選択度と収率に大きい影響を及ぼすようになる。
【００１０】
最近にはこのような助触媒とメタノール合成触媒を物理的に混合して使う代わりに有効成分を共沈法で合成した触媒を使う方法も提示された。例えば、アメリカ特許第４３２８１２９号ではガンマ-アルミナ支持体に３重量％のロジウムと６．５重量％のモリブデンを浸した触媒を使って２３０ｐｓｉ、２２０〜２８０℃の条件下で合成ガスから反応物造成がＣＯ：Ｈ２＝１：２である場合には一酸化炭素基準で２７．１ないし５７．３％のジメチルエーテルとメタノールへの転換率を得たし、反応物造成がＣＯ：Ｈ２＝１：１である場合には２８．２ないし４２．２％の転換率を得た。
【００１１】
また、米国特許第４３７５４２４号ではガンマ-アルミナを硝酸銅と硝酸亜鉛溶液に浸して触媒を製造したし、１７００ｐｓｉ、１００〜２７５℃、３，０００の空間の中も（ＧＨＳＶ：Gas Hourly Space Velocity）、反応物の造成ＣＯ：Ｈ２＝１：１でＣＯ転換率５．８〜７０．４％及びジメチルエーテル転換率２．８〜９４．４％を得た。
【００１２】
一方、ジメチルエーテル合成に使われる酸触媒の性能を改善しようとする研究がたくさん行われて来たが活性元素をガンマ‐アルミナに浸させジメチルエーテルの収率と選択度を向上させようとする試みもあった。
【００１３】
一例として、アメリカ特許第４５９５７８５号ではガンマ‐アルミナに１％のチタニアを浸させた触媒を使って１０３４ｋＰａ、４００℃でメタノールの脱水反応を遂行して５７．５％のジメチルエーテル、２０％のメタノール及び２２．５％の水を含む凝縮生成物を得た。韓国公開特許第２０００‐０００２４７７号ではホルムアルデヒドで改質された酸触媒を合成ガスからジメチルエーテルを合成するのに使って高い一酸化炭素転換率とジメチルエーテル選択度及び収率を得ようと努力したがホルムアルデヒドと共にアルカリ成分で処理するから相変らず一酸化炭素転換率が低くなる問題点がある。
【発明の開示】
【発明が解決しようとする課題】
【００１４】
本発明が解決しようとする技術的課題は水素、一酸化炭素及び二酸化炭素を含む混合ガスから高い一酸化炭素転換率を持って選択的にジメチルエーテルを製造することができるジメチルエーテル製造用混合触媒を提供することである。また、本発明が解決しようとする他の技術的課題は前記ジメチルエーテル製造用混合触媒の製造方法を提供することと、前記ジメチルエーテル製造用混合触媒を使ってジメチルエーテルを製造する方法を提供することである。
【課題を解決するための手段】
【００１５】
本発明は、前記課題を解決するために、銅金属硝酸塩溶液、亜鉛金属硝酸塩溶液及びアルミニウム金属硝酸塩溶液で構成された基本触媒にＭｇ、Ｚｒ、Ｇａ、Ｃａ、又はこれの酸化物から選択された少なくとも一つの成分で成り立った助触媒を添加して作られた金属硝酸塩溶液及び炭酸ナトリウム溶液で製造されたメタノール合成触媒と、及びガンマアルミナにアルミニウムホスファート（ＡｌＰＯ４）を混合して製造された脱水触媒で構成されて、前記メタノール合成触媒の基本触媒：助触媒の割合（重量比）は１９ないし９９：１であり、前記脱水触媒のガンマアルミナに対するアルミニウムホスファートの割合（重量比）は１：０．８２ないし１．２２であり、前記メタノール合成触媒及び脱水触媒は１：０．４ないし０．６５の割合（重量比）で混合することを特徴とする。また、前記基本触媒はＣｕ（ＮＯ３）２３Ｈ２Ｏ、Ｚｎ（ＮＯ３）２６Ｈ２Ｏ及びＡｌ（ＮＯ３）３９Ｈ２Ｏを含むことを特徴とする。
【００１６】
さらに、Ｃｕ（ＮＯ３）２３Ｈ２Ｏ、Ｚｎ（ＮＯ３）２６Ｈ２Ｏ及びＡｌ（ＮＯ３）３９Ｈ２Ｏで構成された基本触媒にＭｇ、Ｚｒ、Ｇａ、Ｃａ、又はこれの酸化物から選択された少なくとも一つの成分で成り立った助触媒を添加して作られた金属硝酸塩溶液と炭酸ナトリウム溶液がＰＨ７になるように混合させてメタノール合成触媒を製造する段階と、ガンマアルミナにアルミニウムホスファートを混合して脱水触媒を製造する段階と、及び前記メタノール合成触媒及び脱水触媒を１：０．４ないし０．６５の割合（重量比）で混合する段階を含んで前記メタノール合成触媒の基本触媒：助触媒の割合（重量比）は１９ないし９９：１であり、前記脱水触媒のガンマアルミナに対するアルミニウムホスファートの割合（重量比）は１：０．８２ないし１．２２であることを特徴とする。
【００１７】
また、前記のような混合触媒の存在下で水素、一酸化炭素及び二酸化炭素を含む合成ガスを２００ないし３５０℃の反応温度、１０ないし８０気圧の反応圧力及び３，０００ないし１０，０００ｈ−１の空間速度で気相の固定層反応器又は流動層反応器で反応させることを特徴とする。
【発明の効果】
【００１８】
前述したように、本発明によるジメチルエーテル製造用混合触媒を使って水素、一酸化炭素及び二酸化炭素を含む合成ガスからジメチルエーテルを製造する場合、高い一酸化炭素転換率を維持する一方、初期反応から一定時間選択的にジメチルエーテルを製造することができるので、今後産業的に実用可能性が非常に大きくなると期待される。
【発明を実施するための最良の形態】
【００１９】
前記技術的課題を解決するための本発明によるジメチルエーテル製造用混合触媒は、メタノール合成触媒及び脱水触媒で構成される。前記メタノール合成触媒は銅金属硝酸塩溶液、亜鉛金属硝酸塩溶液、アルミニウム金属硝酸塩溶液を混合した溶液である基本触媒にＭｇ、Ｚｒ、Ｇａ、Ｃａ、又はこれの酸化物から選択された少なくとも一つの成分で成り立った助触媒を添加して作られた金属硝酸塩溶液及び炭酸ナトリウム溶液から製造される。前記脱水触媒はガンマアルミナにアルミニウムホスファート（ＡｌＰＯ４）を混合して製造する。
【００２０】
前記メタノール合成触媒の基本触媒：助触媒の割合（重量比）は１９ないし９９：１であり、前記脱水触媒のガンマアルミナに対するアルミニウムホスファートの割合（重量比）は１：０．８２ないし１．２２で、前記メタノール合成触媒及び脱水触媒は１：０．４ないし０．６５の割合（重量比）で混合される。
【００２１】
前記他の技術的課題を成すための本発明によるジメチルエーテル製造用混合触媒の製造方法は、金属硝酸塩溶液と炭酸ナトリウム溶液がＰＨ７になるように混合させてメタノール合成触媒を製造する段階、ガンマアルミナにアルミニウムホスファートを混合して脱水触媒を製造する段階及び前記メタノール合成触媒及び脱水触媒を１：０．４ないし０．６５の割合（重量比）で混合する段階を含んで、前記メタノール合成触媒の基本触媒：助触媒の割合（重量比）は１９ないし９９：１である、前記脱水触媒のガンマアルミナに対するアルミニウムホスファートの割合（重量比）は１：０．８２ないし１．２２のことで構成される。
【００２２】
また他の技術的課題を成すための本発明によるジメチルエーテルの製造方法は、前記混合触媒の存在下で、水素、一酸化炭素及び二酸化炭素を含む合成ガスを２００ないし３５０℃の反応温度、１０ないし８０気圧の反応圧力及び３，０００ないし１０，０００ｈ-１の空間速度（ＧＨＳＶ）で反応させることで構成される。以下本発明を次のようにさらに具体的に説明する。
【００２３】
前述したように、本発明によるジメチルエーテル製造用混合触媒はメタノール合成触媒とメタノール脱水触媒で成り立つ。前記メタノール合成触媒は金属硝酸塩溶液と炭酸ナトリウム溶液を含む。前記金属硝酸塩溶液はＣｕ（ＮＯ３）２３Ｈ２Ｏ、Ｚｎ（ＮＯ３）２６Ｈ２Ｏ、Ａｌ（ＮＯ３）３９Ｈ２Ｏの基本触媒にＣａ（ＮＯ３）２ｘＨ２Ｏ、ＺｒＯ（ＮＯ３）２ｘＨ２Ｏ、Ｇａ（ＮＯ３）３ｘＨ２Ｏ、Ｍｇ（ＮＯ３）２６Ｈ２Ｏ又はＣｒ（ＮＯ３）３９Ｈ２Ｏから選択された少なくも一つ以上の成分を含んだ助触媒（Ｐｒｏｍｏｔｅｒ）が加えられて構成される。
【００２４】
前記脱水触媒はガンマアルミナにアルミニウムホスファートを混合して製造される。前記メタノール合成触媒を製造するために使われた金属硝酸塩溶液と炭酸ナトリウム溶液の共沈は最終混合物がｐＨ７で維持されるように混合するのが望ましい。
【００２５】
本発明によれば、前記メタノール合成触媒と前記脱水触媒の割合（重量比）は０．７：０．３ないし０．６：０．４（即ち、１：０．４ないし０．６５）の範囲で混合させることが望ましい。メタノールの脱水反応活性度は酸点の量に寄り掛かるから前記の割合（重量比）が０．３未満なら強い固体酸点が一部存在するので活性が強くてジメチルエーテルで脱水反応がもっと進行されて炭化水素のような副産物が生成されるとかコークが生成されることを抑制することができない問題点があり、０．７を超過すれば脱水反応活性度がとても低くて触媒としての機能を遂行することができない短所がある。従って、前記メタノール合成触媒及び脱水触媒は１：０．４〜０．６５の割合（重量比）で混合するのが選択性と転換率面で望ましい。また前記脱水触媒のガンマアルミナとアルミニウムホスファートの割合（重量比）は０．４５：０．５５ないし０．５５：０．４５（即ち、１：０．８２ないし１．２２）であるのが選択性と転換率面で望ましい。
【００２６】
一方、前記混合触媒を使って、水素、一酸化炭素及び二酸化炭素を含む合成ガスからジメチルエーテルを製造するための反応温度は２００〜３５０℃、反応圧力は１０〜８０気圧、空間速度は３，０００〜１０，０００ｈ-１の範囲が望ましい。この時、２００℃未満の場合には転換率が低くなる問題点があり、３５０℃を超過すれば選択性が低下されるので望ましくない。
【００２７】
また反応圧力は１０気圧未満なら熱力学的にジメチルエーテル生成に不利であり、８０気圧を超過すれば反応運転上の問題点のため適切ではない。前記混合ガスの空間速度は３，０００ｈ-１未満なら反応生産性があまりも低くなるし、１０，０００ｈ-１を超過すれば触媒との接触時間が短くなるから転換率が低くなる問題がある。
【００２８】
反応器では気相（gas phase）の固定層反応器又は流動層反応器が利用されることができるし、この中でいずれを使っても同じ効果を得ることができる。以下実施例を通じて本発明をもっと詳しく説明するが本発明の範囲がこれに限定されるのではない。
【実施例１】
【００２９】
混合触媒は次のようにメタノール合成触媒と脱水触媒をそれぞれ製造した後、これを物理的に混合する方式で製造した。メタノール合成触媒はＣｕ（ＮＯ３）２３Ｈ２Ｏを１８．２２ｇ、Ｚｎ（ＮＯ３）２６Ｈ２Ｏ ２１．９ｇ、Ａｌ（ＮＯ３）３９Ｈ２Ｏ １０．４９ｇ及びＣａ（ＮＯ３）２ｘＨ２Ｏ０．４４ｇを蒸溜水２００ｍｌに溶かして金属硝酸塩溶液を作った。炭酸ナトリウム溶液はＮａ２ＣＯ３ ６０ｇを蒸溜水４００ｍｌに溶かして炭酸ナトリウム溶液を作った。
【００３０】
前記の金属硝酸塩溶液と炭酸ナトリウム溶液を水３００ｍｌに積下しながらｐＨ７になるように混合して沈殿させた後、沈殿物を濾過して蒸溜水で３回洗って沈殿物を得た。得られた沈殿物は１２０℃で乾燥させて、空気の中で３５０〜３８０℃で４〜５時間焼成させてＣｕＯ／ＺｎＯ／ＣａＯ／Ａｌ２Ｏ３触媒を得た。
【００３１】
脱水触媒はＡｌ（ＮＯ３）３９Ｈ２Ｏ１５０ｇを蒸溜水３７５ｍｌに溶かした後、Ｈ３ＰＯ４（８５％） １５．３７ｇを加えてアルミニウムホスファート（Aluminum phosphate）溶液を作った。アルミニウムホスファート溶液を２８％アンモニア水（ＮＨ４ＯＨ） ７０．８７ｇを蒸溜水５００ｍｌに溶かして作った沈澱剤でｐＨ９を維持しながら適定する。沈殿物を濾過して蒸溜水で３回洗って沈殿物を得る。得られた沈殿物は１２０℃で５時間乾燥させて、空気の中の５００℃で４〜５時間焼成させアルミニウムホスファートを得た。得られたアルミニウムホスファートを非表面積が２６０ｍ２以上のガンマアルミナと５０：５０で混合して脱水反応触媒を得た。
【００３２】
ジメチルエーテル（ＤＭＥ）製造用混合触媒はメタノール合成触媒と脱水触媒を６０：４０〜７０：３０割合（重量比）の粉末状態で均一に混合して使ったし、前記の触媒０．６ｇを固定層反応器に充填した。
【００３３】
この状態で１０％水素が含有された水素と窒素の混合ガスを５０ｍｌ／分の流速で流しながら３００℃の温度で混合触媒を還元前処理した。ジメチルエーテル製造反応は一酸化炭素と水素の混合ガス（Ｈ２：ＣＯ＝１：１の容積比）を６０気圧、２８０℃の条件で４，０００ｈ-１の空間速度で前記の混合触媒層に通過させた。その時の反応結果を表１に示した。
【実施例２】
【００３４】
前記実施例１と同じ方法で混合触媒を製造するが、メタノール合成触媒はＣｕ（ＮＯ３）２３Ｈ２Ｏ１８．２２ｇ、Ｚｎ（ＮＯ３）２６Ｈ２Ｏ２１．９３ｇ、Ａｌ（ＮＯ３）３９Ｈ２Ｏ１０．４９ｇ及びＺｒＯ（ＮＯ３）２ｘＨ２Ｏ０．２８ｇを蒸溜水２００ｍｌに溶かして金属硝酸塩溶液を作った。炭酸ナトリウム溶液はＮａ２ＣＯ３ ６０ｇを蒸溜水４００ｍｌに溶かして炭酸ナトリウム溶液を作った。前記の金属硝酸塩溶液と炭酸ナトリウム溶液がｐＨ７になるように水３００ｍｌに適下しながら混合して沈澱させた後、沈殿物を濾過して蒸溜水で３回洗って沈殿物を得た。得られた沈殿物は１２０℃で乾燥させて、空気の中の３８０℃で４〜５時間焼成させてＣｕＯ／ＺｎＯ／ＺｒＯ２／Ａｌ２Ｏ３触媒を得た。
【００３５】
脱水触媒は前記実施例１と同じ方法で製造して得たし、ジメチルエーテル（ＤＭＥ）製造混合触媒は前記実施例１と同じ割合で混合して使って、その反応結果を表１に示した。
【実施例３】
【００３６】
前記実施例１と同じ方法で混合触媒を製造するが、メタノール合成触媒はＣｕ（ＮＯ３）２３Ｈ２Ｏ１８．２２ｇ、Ｚｎ（ＮＯ３）２６Ｈ２Ｏ２１．９３ｇ、Ａｌ（ＮＯ３）３９Ｈ２Ｏ１０．３８ｇ及びＭｇ（ＮＯ３）２６Ｈ２Ｏ０．９５ｇを蒸溜水２００ｍｌに溶かして金属硝酸塩溶液を作った。炭酸ナトリウム溶液はＮａ２ＣＯ３ ６０ｇを蒸溜水４００ｍｌに溶かして炭酸ナトリウム溶液を作った。前記の金属硝酸塩溶液と炭酸ナトリウム溶液がｐＨ７になるように水３００ｍｌに適下しながら混合して沈澱させた後、沈殿物を濾過して蒸溜水で３回洗って沈殿物を得た。得られた沈殿物は１２０℃で乾燥させて、空気中の３８０℃で４〜５時間焼成させてＣｕＯ／ＺｎＯ／ＭｇＯ／Ａｌ２Ｏ３触媒を得た。
【００３７】
脱水触媒は前記実施例１と同じ方法で製造して得たし、ジメチルエーテル（ＤＭＥ）製造用混合触媒は前記実施例１と同じ割合で混合して使って、その反応結果を表１に示した。
【実施例４】
【００３８】
前記実施例１と同じ方法で混合触媒を製造するが、メタノール合成触媒はＣｕ（ＮＯ３）２３Ｈ２Ｏ１８．２２ｇ、Ｚｎ（ＮＯ３）２６Ｈ２Ｏ２１．９３ｇ、Ａｌ（ＮＯ３）３９Ｈ２Ｏ１０．４９ｇ及びＧａ（ＮＯ３）３ｘＨ２Ｏ０．２１ｇを蒸溜水２００ｍｌに溶かして金属硝酸塩溶液を作った。炭酸ナトリウム溶液はＮａ２ＣＯ３ ６０ｇを蒸溜水４００ｍｌに溶かして炭酸ナトリウム溶液を作った。前記の金属硝酸塩溶液と炭酸ナトリウム溶液がｐＨ７になるように水３００ｍｌに適下しながら混合して沈澱させた後、沈殿物を濾過して蒸溜水で３回洗って沈殿物を得た。得られた沈殿物は１００〜１２０℃で乾燥させて、空気の中の３８０℃で４〜５時間焼成させてＣｕＯ／ＺｎＯ／Ｇａ２Ｏ３／Ａｌ２Ｏ３触媒を得た。
【００３９】
脱水触媒は前記実施例１と同じ方法で製造して得たし、ジメチルエーテル（ＤＭＥ）製造用混合触媒は前記実施例１と同じ割合で混合して使ったし、その反応結果を表１に示した。
【実施例５】
【００４０】
前記実施例１と同じ方法で混合触媒を製造するが、メタノール合成触媒はＣｕ（ＮＯ３）２３Ｈ２Ｏ１８．２２ｇ、Ｚｎ（ＮＯ３）２６Ｈ２Ｏ２１．９３ｇ、Ａｌ（ＮＯ３）３９Ｈ２Ｏ９．９３ｇ、ＺｒＯ（ＮＯ３）２ｘＨ２Ｏ０．２８ｇ及びＣａ（ＮＯ３）２ｘＨ２Ｏ０．４４ｇを蒸溜水２００ｍｌに溶かして金属硝酸塩溶液を作った。炭酸ナトリウム溶液はＮａ２ＣＯ３ ６０ｇを蒸溜水４００ｍｌに溶かして炭酸ナトリウム溶液を作った。
【００４１】
前記の金属硝酸塩溶液と炭酸ナトリウム溶液がｐＨ７になるように水３００ｍｌに適下しながら混合して沈澱させた後、沈殿物を濾過して蒸溜水で３回洗って沈殿物を得た。得られた沈殿物は１２０℃で乾燥させて、空気の中の３８０℃で４〜５時間焼成させてＣｕＯ／ＺｎＯ／ＣａＯ／ＺｒＯ２／Ａｌ２Ｏ３触媒を得た。
【００４２】
脱水触媒は前記実施例１と同じ方法で製造して得たし、ジメチルエーテル（ＤＭＥ）製造用混合触媒は前記実施例１と同じ割合で混合して使って、その反応結果を表１に示した。
【実施例６】
【００４３】
前記実施例１と同じ方法で混合触媒を製造するが、メタノール合成触媒はＣｕ（ＮＯ３）２３Ｈ２Ｏ１８．２２ｇ、Ｚｎ（ＮＯ３）２６Ｈ２Ｏ２１．９３ｇ、Ａｌ（ＮＯ３）３９Ｈ２Ｏ９．９３ｇ、Ｇａ（ＮＯ３）３ｘＨ２Ｏ０．２１ｇ及びＺｒＯ（ＮＯ３）２ｘＨ２Ｏ０．２８ｇを蒸溜水２００ｍｌに溶かして金属硝酸塩溶液を作った。炭酸ナトリウム溶液はＮａ２ＣＯ３ ６０ｇを蒸溜水４００ｍｌに溶かして炭酸ナトリウム溶液を作った。前記の金属硝酸塩溶液と炭酸ナトリウム溶液がｐＨ７になるように水３００ｍｌに適下しながら混合して沈澱させた後、沈殿物を濾過して蒸溜水で３回洗って沈殿物を得た。
【００４４】
得られた沈殿物は１２０℃で乾燥させて、空気中の３８０℃で４〜５時間焼成させてＣｕＯ／ＺｎＯ／Ｇａ２Ｏ３／ＺｒＯ２／Ａｌ２Ｏ３触媒を得た。脱水触媒は前記実施例１と同じ方法で製造して得たし、ジメチルエーテル（ＤＭＥ）製造用混合触媒は前記実施例１と同じ割合で混合して使ったし、その反応結果を表１に示した。
【実施例７】
【００４５】
前記実施例１と同じ方法で混合触媒を製造するが、メタノール合成触媒はＣｕ（ＮＯ３）２３Ｈ２Ｏ１８．２２ｇ、Ｚｎ（ＮＯ３）２６Ｈ２Ｏ２１．９３ｇ、Ａｌ（ＮＯ３）３９Ｈ２Ｏ９．９３ｇ、Ｇａ（ＮＯ３）２ｘＨ２Ｏ０．２１ｇ及びＭｇ（ＮＯ３）２６Ｈ２Ｏ０．９５ｇを蒸溜水２００ｍｌに溶かして金属硝酸塩溶液を作った。炭酸ナトリウム溶液はＮａ２ＣＯ３ ６０ｇを蒸溜水４００ｍｌに溶かして炭酸ナトリウム溶液を作った。
【００４６】
前記の金属硝酸塩溶液と炭酸ナトリウム溶液がｐＨ７になるように水３００ｍｌに適下しながら混合して沈澱させた後、沈殿物を濾過して蒸溜水で３回洗って沈殿物を得た。得られた沈殿物は１２０℃で乾燥させて、空気中の３８０℃で４〜５時間焼成させてＣｕＯ／ＺｎＯ／ＭｇＯ／Ｇａ２Ｏ３／Ａｌ２Ｏ３触媒を得た。
【００４７】
脱水触媒は前記実施例１と同じ方法で製造して得たし、ジメチルエーテル（ＤＭＥ）製造混合触媒は前記実施例１と同じ割合で混合して使って、その反応結果を表１に示した。
【比較例１】
【００４８】
前記実施例１と同じ方法で混合触媒を製造するが、メタノール合成触媒はＣｕ（ＮＯ３）２３Ｈ２Ｏ１８．２２ｇ、Ｚｎ（ＮＯ３）２６Ｈ２Ｏ２１．９３ｇ、Ａｌ（ＮＯ３）３９Ｈ２Ｏ１１．９４ｇを蒸溜水２００ｍｌに溶かして金属硝酸塩溶液を作った。炭酸ナトリウム溶液はＮａ２ＣＯ３ ６０ｇを蒸溜水４００ｍｌに溶かして炭酸ナトリウム溶液を作った。
【００４９】
前記の金属硝酸塩溶液と炭酸ナトリウム溶液がｐＨ７になるように水３００ｍｌに適下しながら混合して沈澱させた後、沈殿物を濾過して蒸溜水で３回洗って沈殿物を得た。得られた沈殿物は１２０℃で乾燥させて、空気中の３８０℃で４〜５時間焼成させてＣｕＯ／ＺｎＯ／Ａｌ２Ｏ３触媒を得た。脱水触媒は前記実施例１と同じ方法で製造して得たし、ジメチルエーテル（ＤＭＥ）製造混合触媒は前記実施例１と同じ割合で混合して使って、その反応結果を表１に示した。
【表１】
0005432434.tif 000002
【００５０】
前記表１は実施例１ないし７と比較例１の反応結果を示したことである。本発明の実施例及び比較例による反応結果によれば水素、一酸化炭素及び二酸化炭素を含む合成ガスからジメチルエーテルを製造する混合触媒の成分の中に一つ以上の金属成分を助触媒で使って、与えられた反応温度、反応圧力及び空間速度で反応をさせれば高い一酸化炭素転換率を得て選択的にジメチルエーテルを製造することができるということが分かる。
【００５１】
図１及び図２は本発明による実施例及び比較例１で製造した触媒に対して触媒の安全性及び一酸化炭素転換率とジメチルエーテルの選択度を比べるためにその変化を図示したのである。
【００５２】
図１では本発明による実施例１によって助触媒を添加した混合触媒を使う時には比較例１のように助触媒を添加しない混合触媒を使う場合に比べて長期間高い一酸化炭素転換率を維持することを示しているし、図２では本発明による実施例１〜７のように助触媒を添加した混合触媒を使う場合には助触媒を添加しない比較例１に比べて高い一酸化炭素転換率及び高いジメチルエーテル選択度を持つことを示している。
【図面の簡単な説明】
【００５３】
【図１】図１は本発明による混合触媒と比較例１によって製造された触媒を使ってジメチルエーテルを製造する場合の時間による一酸化炭素の転換率に対するグラフ。
【図２】図２は本発明による混合触媒と比較例１によって製造された触媒を使ってジメチルエーテルを製造する場合の一酸化炭素の転換率及びジメチルエーテルの選択度に対するグラフ。
【図１】
0005432434.tif 000003
【図２】
0005432434.tif 000004